Patent SE-2000017-A1 (SE)
Title: Metod för att skapa invägningsrecept för olika typer av asfaltmassa som uppfyller kraven enl TRVKB10
Inventor: IGELHED VD EASY-LINE AB LEIF
IPC: E01C19/02
Filed: 2020-01-31
Abstract: Metodbeskrivning för att skapa invägningsrecept för asfaltmassaRegistrering av passerande vikt-%för anläggningens olika ballastfraktioner/sorteringar, enligt laboratoriekontroll - se Bilaga 2 vänstra tabellenAnläggningens fraktioner delas upp i delfraktioner - den högra tabellen på Bilaga 2Med delfraktion menas det, som stannar på de olika siktarna - alltså det som inte passerar. De olika delfraktionerna anges i mm med siffrorna för maskstorleken,som ballasten stannade på och maskstorleken, som ballasten passerade- alltså ovanliggande sikt.Ange typ av asfaltmassa - exempelvis ABT 16, i formuläret enligt bilaga 3I tabellen för Passerande viktprocent anges min och maxvärdenför vald asfaltmassatyp enligt TRVKB 10 - beräkna medelvärdenRegistrering av min & max-värden för passerande viktprocent enligt TRVKB 10, tar vald asfaltmassatyp Beräkning av medelvärden för passerande viktprocent enligt TRVKB 10, för vald asfaltmassatyp Beräkning av delfraktioner i kg/100 kg, för dessa värdenRaden under raden för summeringen av delfraktioner (100 kg) i tabellen"Anläggningens sorteringar/fraktioner uppdelade i delfraktioner kg/100 Kg (%)"används för proportioneringenLängst till vänster på raden står det: "Ange % av resp fraktion - testa tills du blir nöjd!" Summan längst till höger ska bli 100%!Angivna procent ska multipliceras med angivna kilon (ovanför raden) för delfraktioner för respektive fraktion och summeras till kolumnen med rubriken:"Summering av delfraktioner för fraktioner i anläggn-ballast"Till vänster om denna kolumn finns en kolumn med rubriken:"Diff mellan TRVKB10 medel & summan för anläggn delfrakt"Värdena i kolumnen, "Summering av delfraktioner för fraktioner i anläggningen-ballast", ska nu räknas om till passerande viktprocent -värdena placeras i kolumnen "Anläggn beräkn" som finns under rubriken "Passerande viktprocent"Kurvan som finns nedanför ska givetvis ansluta till "TRVKB10 medel" så bra som möjligt! Finjustering kan göras genom att se till differenserna blir små som möjligt i kolumnen,"Diff mellan TRVKB10 medel & summan för anläggn delfrakt "Nu är alltså ballastmängderna från de olika fraktionerna proportionerade för 100 kg ballast Nästa steg är att räkna om 100 kg till önskad satsstorlek (blandarstorlek)För en satsstorlek på 3,0 ton får man multiplicera med 30Längre ner i formuläret finns det en ruta med texten"Fraktioner före bindemedel" och till höger en tabell för uträkningarna- summan ska bli 3000 kg för en satsstorlek på 3,0 tonLängre ner i formuläret finns en tabell för bindemedelDen innehåller Typer (av bindemedel), % och bindemedel i kg för olika bindemedelstyperTill höger om denna tabell finns rubriken"Invägningsrecept med bindemedel men utan hänsyn till bindemedelsmängd i ÅV"I denna tabell beräknas nu både bindemedelsmängd och ballastmängd - summan ska bli 3000 kg Ett steg längre ner finns motsvarande med hänsyn till bindemedel i ÅV en tabell med rubriken "Invägningsrecept med bindemedel & hänsyn tagen till bindemedel i ÅV"I denna tabell beräknas nu både bindemedelsmängd, med avdrag för bindemedel som ingår i ÅV, och ballastmängd - summa ska bli 3000 kg - här framgår också vinsten med att använda ÅV Ett steg är kvar - att se till asfaltmassan får rätt temperaturFör att kunna uppnå hett rätt temperatur på asfaltmassan, bör det finnas olika temperaturer på ballasten att tillgå!Nu förflyttar vi oss till tabellen för ballastsilos med olika temperaturer, den finns nedanför tabellen: "Anläggningens sorteringar/fraktioner uppdelade i delfraktioner"Där finns en tabell med silos, Temp °C och Tag % för Silo 1 - resten till 100% tas ur Silo 2 Temperaturen för asfaltmassan kan lätt justeras genom att ha en lägre och en högre temperatur för lämpligen den eller de fraktioner som har största åtgångenÖnskad massatemperatur beror på:enl TRVKB 10: Tillräckligt hög temperatur så att transport, utläggning och packning kan genomföras med minsta möjliga risk för kvalitetsbristerTemperaturkrav >120 - 180 av olika anledningar: Väderlek & utetemperatur - Avstånd mellan utläggningsplats och asfaltverk - Beställarens önskemål!!